(57)【要約】【課題】有機電界発光素子において、素子の駆動安定性を充分に確保すると共に、高発光効率で色純度の良好な素子を提供する。【解決手段】下記一般式（Ｉ）で表される新規カルバゾール系化合物。この化合物を用いてなる有機電界発光素子。【化３４】2004217557.tif 000037（上記式におけるカルバゾール骨格は、ＡおよびＺ−Ｂ以外に任意の置換基を有していても良く、また、置換基同士が結合して環を形成していても良い。Ａは任意の置換基を表し、Ｚは２価の連結基を示す。Ｂは、置換基を有していても良い、３−カルバゾリル基または９−カルバゾリル基を表し、該置換基同士は結合して環を形成していても良い。但し、Ｂが３−カルバゾリル基の場合には、少なくとも９−位に任意の置換基を有する。）【選択図】  なし【特許請求の範囲】
【請求項１】
下記一般式（Ｉ）で表されるカルバゾール系化合物。
【化１】
2004217557.tif 000034
（上記式におけるカルバゾール骨格は、ＡおよびＺ−Ｂ以外に任意の置換基を有していても良く、また、置換基同士が結合して環を形成していても良い。
Ａは任意の置換基を表し、Ｚは２価の連結基を示す。Ｂは、置換基を有していても良い、３−カルバゾリル基または９−カルバゾリル基を表し、該置換基同士は結合して環を形成していても良い。
但し、Ｂが３−カルバゾリル基の場合には、少なくとも９−位に任意の置換基を有する。）
【請求項２】
前記一般式（Ｉ）におけるＢが、置換基を有していても良い３−カルバゾリル基であり、下記一般式（Ｉ’）で表される請求項１記載のカルバゾール系化合物。
【化２】
2004217557.tif 000035
（式中、Ａ１およびＡ２は各々独立に、アルキル基、置換基を有していても良い芳香族炭化水素基、置換基を有していても良い芳香族複素環基、ハロアルキル基、アラルキル基、アルキルスルホニル基、アリールスルホニル基、またはハロアルキルスルホニル基を表し、Ｒ１〜Ｒ８は各々独立に、水素原子、ハロゲン原子、アルキル基、アラルキル基、アルケニル基、シアノ基、アシル基、アルコキシカルボニル基、カルボキシル基、アリールオキシ基、アラルキルオキシ基、アルキルアミノ基、アラルキルアミノ基、ハロアルキル基、アルキルチオ基、アリールチオ基、アシルアミノ基、スルホンアミド基、カルバモイル基、スルファモイル基、スルファモイルアミド基、アリールオキシカルボニル基、スルホニル基、ヒドロキシル基、イミド基、スルホ基、ニトロ基、置換基を有していても良い芳香族炭化水素基、または置換基を有していても良い芳香族複素環基を表し、Ｒ１とＲ２、Ｒ３とＲ４、Ｒ５とＲ６、Ｒ７とＲ８はそれぞれ互いに結合して環を形成していても良い。Ｚ１は２価の連結基を示す。）
【請求項３】
一般式（Ｉ）におけるＢが、置換基を有していても良い９−カルバゾリル基であり、下記一般式（Ｉ’’）で表される請求項１記載のカルバゾール系化合物。
【化３】
2004217557.tif 000036
（式中、Ａ３は、アルキル基、置換基を有していても良い芳香族炭化水素基、置換基を有していても良い芳香族複素環基、ハロアルキル基、アラルキル基、アルキルスルホニル基、アリールスルホニル基、またはハロアルキルスルホニル基を表し、Ｒ１１〜Ｒ１８は各々独立に、水素原子、ハロゲン原子、アルキル基、アラルキル基、アルケニル基、シアノ基、アシル基、アルコキシカルボニル基、カルボキシル基、アリールオキシ基、アラルキルオキシ基、アルキルアミノ基、アラルキルアミノ基、ハロアルキル基、アルキルチオ基、アリールチオ基、アシルアミノ基、スルホンアミド基、カルバモイル基、スルファモイル基、スルファモイルアミド基、アリールオキシカルボニル基、スルホニル基、ヒドロキシル基、イミド基、スルホ基、ニトロ基、置換基を有していても良い芳香族炭化水素基、または置換基を有していても良い芳香族複素環基を表し、Ｒ１１とＲ１２、Ｒ１３とＲ１４、Ｒ１５とＲ１６、Ｒ１７とＲ１８はそれぞれ互いに結合して環を形成しても良い。Ｚ２は２価の連結基を示す。）
【請求項４】
請求項１ないし３のいずれか一項に記載のカルバゾール系化合物を含む電荷輸送材料。
【請求項５】
請求項１ないし３のいずれか一項に記載のカルバゾール系化合物を含む有機電界発光素子材料。
【請求項６】
陽極、発光層および陰極が順次積層されてなる有機電界発光素子において、請求項１ないし３のいずれか一項に記載のカルバゾール系化合物を含む層を有する、有機電界発光素子。
【請求項７】
前記発光層の陰極側の界面に接して正孔阻止層が設けられており、該正孔阻止層が、請求項１ないし３のいずれか一項に記載のカルバゾール系化合物を含有する層であることを特徴とする、請求項６に記載の有機電界発光素子。
【請求項８】
前記正孔阻止層のイオン化ポテンシャルが、前記発光層のイオン化ポテンシャルより０．１ｅＶ以上大きいことを特徴とする、請求項７に記載の有機電界発光素子。
【請求項９】
前記正孔阻止層と陰極との間に電子輸送層を有することを特徴とする、請求項７または８に記載の有機電界発光素子。
【請求項１０】
前記発光層に、周期表７ないし１１族から選ばれる少なくとも一つの金属を含む有機金属錯体を含有すること特徴とする、請求項６ないし９のいずれか一項に記載の有機電界発光素子。
【発明の詳細な説明】
【０００１】
【発明の属する技術分野】
本発明は新規カルバゾール系化合物と、これを用いた電荷輸送材料、有機電界発光素子材料、および有機電界発光素子に関するものであり、詳しくは、有機化合物から成る発光層に電界をかけて光を放出する薄膜型デバイスの改良に有用な新規カルバゾール系化合物と、これを用いた電荷輸送材料、有機電界発光素子材料、および有機電界発光素子に関するものである。
【０００２】
【従来の技術】
従来、薄膜型の電界発光（ＥＬ）素子としては、無機材料のＩＩＩ−Ｖ族化合物半導体であるＺｎＳ、ＣａＳ、ＳｒＳ等に、発光中心であるＭｎや希土類元素（Ｅｕ、Ｃｅ、Ｔｂ、Ｓｍ等）をドープしたものが一般的であるが、上記の無機材料から作製したＥＬ素子は、
１）交流駆動が必要（５０〜１０００Ｈｚ）、
２）駆動電圧が高い（〜２００Ｖ）、
３）フルカラー化が困難（特に青色）、
４）周辺駆動回路のコストが高い、
という問題点を有している。
【０００３】
しかし、近年、上記問題点の改良のため、有機薄膜を用いたＥＬ素子の開発が行われるようになった。特に、発光効率を高めるため、電極からのキャリアー注入の効率向上を目的として電極の種類の最適化を行い、芳香族ジアミンから成る正孔輸送層と８−ヒドロキシキノリンのアルミニウム錯体から成る発光層とを設けた有機電界発光素子の開発（Ａｐｐｌ．Ｐｈｙｓ．Ｌｅｔｔ．，５１巻，９１３頁，１９８７年）により、従来のアントラセン等の単結晶を用いたＥＬ素子と比較して発光効率の大幅な改善がなされている。また、例えば、８−ヒドロキシキノリンのアルミニウム錯体をホスト材料として、クマリン等のレーザー用蛍光色素をドープすること（Ｊ．Ａｐｐｌ．Ｐｈｙｓ．，６５巻，３６１０頁，１９８９年）で、発光効率の向上や発光波長の変換等も行われており、実用特性に近づいている。
【０００４】
上記の様な低分子材料を用いた電界発光素子の他にも、発光層の材料として、ポリ（ｐ−フェニレンビニレン）、ポリ［２−メトキシ−５−（２−エチルヘキシルオキシ）−１，４−フェニレンビニレン］、ポリ（３−アルキルチオフェン）等の高分子材料を用いた電界発光素子の開発や、ポリビニルカルバゾール等の高分子に低分子の発光材料と電子移動材料を混合した素子の開発も行われている。
【０００５】
素子の発光効率を上げる試みとして、蛍光ではなく燐光を用いることも検討されている。燐光を用いる、即ち、三重項励起状態からの発光を利用すれば、従来の蛍光（一重項）を用いた素子と比べて、最大で４倍の効率向上が期待される。この目的のためにクマリン誘導体やベンゾフェノン誘導体を発光層とすることが検討されたが、極めて低い輝度しか得られなかった。その後、三重項状態を利用する試みとして、ユーロピウム錯体を用いることが検討されてきたが、これも高効率の発光には至らなかった。
【０００６】
最近、以下に示す白金錯体（Ｔ−１）を用いることで、高効率の赤色発光が可能なことが報告された（Ｎａｔｕｒｅ，３９５巻，１５１頁，１９９８年）。その後、以下に示すイリジウム錯体（Ｔ−２）を発光層にドープすることで、さらに緑色発光で効率が大きく改善されている（Ａｐｐｌ．Ｐｈｙｓ．Ｌｅｔｔ．，７５巻，４頁，１９９９年）。
【０００７】
【化４】
2004217557.tif 000002
【０００８】
有機電界発光素子をフラットパネル・ディスプレイの分野に応用する際の大きな課題の一つとして、駆動安定性の向上が挙げられる。特に低分子材料を積層させてなる有機電界発光素子において、燐光発光を利用した素子の寿命が蛍光発光を利用した素子と比較して短く問題となっている。燐光発光素子は高効率で発光する為、デバイスの低消費電力化が期待され、また照明用途としても有望であるが、その長寿命化は実用化において必須となっている。
【０００９】
これまでに報告されている有機電界発光素子では、基本的には正孔輸送層と電子輸送層の組み合わせにより発光を得ている。陽極から注入された正孔は正孔輸送層を移動し、陰極から注入されて電子輸送層を移動してくる電子と、両層の界面近傍で再結合をし、正孔輸送層および／または電子輸送層を励起させて発光させるのが原理である。近年は正孔輸送層と電子輸送層の間に発光層を設けることにより、発光効率を向上させている素子が一般的である。
【００１０】
さらに、発光層中での励起子生成を促進させ、発光の高効率化・発光色の高純度化を目的に、発光層と電子輸送層の間に正孔阻止層を設けることが提案されている。特に、燐光発光素子の場合には、発光層と陰極の間に用いる正孔阻止層材料の選択が非常に重要となる。例えば、正孔阻止層が無い場合、再結合領域が電子輸送層まで及び、発光効率が蛍光素子に比べて大幅に低下すること（特開２００２−８８６０号公報）や、電子輸送層に用いている材料の発光のために、発光色の色純度が低下するといった問題が発生する。また、正孔阻止層を用いた場合でも、用いられる正孔阻止材料の種類によっては、発光効率や駆動寿命に大きな影響を及ぼすことが知られている（Ａｐｐｌ．Ｐｈｙｓ．Ｌｅｔｔ．，８１巻，１６２頁，２００２年）。この為、燐光発光素子においては、特に有効な正孔阻止層が必要とされている。
【００１１】
【特許文献１】
特開２００２−８８６０号公報
【非特許文献１】
Ａｐｐｌ．Ｐｈｙｓ．Ｌｅｔｔ．，５１巻，９１３頁，１９８７年
【非特許文献２】
Ｊ．Ａｐｐｌ．Ｐｈｙｓ．，６５巻，３６１０頁，１９８９年
【非特許文献３】
Ｎａｔｕｒｅ，３９５巻，１５１頁，１９９８年
【非特許文献４】
Ａｐｐｌ．Ｐｈｙｓ．Ｌｅｔｔ．，７５巻，４頁，１９９９年
【非特許文献５】
Ａｐｐｌ．Ｐｈｙｓ．Ｌｅｔｔ．，８１巻，１６２頁，２００２年
【００１２】
【発明が解決しようとする課題】
このように、有機電界発光素子の発光の高効率化・発光色の高純度化、駆動安定性の向上を図るためには、陰極から注入された電子をより一層効率良く発光層に輸送すること、および、発光層を通過する正孔をより一層確実に阻止することが必要であり、そのための素子構造および材料に対して、更なる改良検討が望まれている。
【００１３】
本発明は上記実状に鑑みてなされたものであって、高発光効率、高色純度で、駆動安定性に優れた有機電界発光素子の実現に有効な新規カルバゾール系化合物と、このカルバゾール系化合物を用いた電荷輸送材料、有機電界発光素子材料、および有機電界発光素子を提供することを目的とする。
【００１４】
【課題を解決するための手段】
本発明のカルバゾール系化合物は、下記一般式（Ｉ）で表されるものである。
【００１５】
【化５】
2004217557.tif 000003
【００１６】
（上記式におけるカルバゾール骨格は、ＡおよびＺ−Ｂ以外に任意の置換基を有していても良く、また、置換基同士が結合して環を形成していても良い。
Ａは任意の置換基を表し、Ｚは２価の連結基を示す。Ｂは、置換基を有していても良い、３−カルバゾリル基または９−カルバゾリル基を表し、該置換基同士は結合して環を形成していても良い。
但し、Ｂが３−カルバゾリル基の場合には、少なくとも９−位に任意の置換基を有する。）
【００１７】
本発明の電荷輸送材料は、このような本発明のカルバゾール系化合物を含むものである。
【００１８】
本発明の有機電界発光素子材料は、このような本発明のカルバゾール系化合物を含むものである。
【００１９】
本発明の有機電界発光素子は、陽極、発光層および陰極が順次積層されてなる有機電界発光素子において、このような本発明のカルバゾール系化合物を含む層を有するものである。
【００２０】
本発明者等は、鋭意検討を重ねた結果、カルバゾール骨格を有する化合物において、カルバゾール骨格の窒素上の塩基性度を低くすることにより、酸化電位を安定化させた新規カルバゾール系化合物を合成し、このカルバゾール系化合物が本発明の目的を達成し得ることを見出し、本発明を完成するに至った。
【００２１】
正孔阻止層を構成する材料は、発光層の発光に寄与する物質のイオン化ポテンシャル（後述するように、発光層がホスト材料とドーパントを含んでいる場合には、ホスト材料のイオン化ポテンシャル）よりも０．１ｅＶ以上大きなイオン化ポテンシャルを有することが好ましい。また、安定な薄膜形状を与え、高いガラス転移温度（Ｔｇ）を有し、電子を効率良く輸送することができる化合物であることが必要である。さらに電気化学的かつ化学的に安定であり、トラップとなったり発光を消光したりする不純物が製造時や使用時に発生し難い化合物であることが要求される。
【００２２】
前記一般式（Ｉ）で表されるカルバゾール骨格を有する化合物であれば、このような要求性能をすべて満たし、従って、目的とする発光色を高い色純度で高効率に発光することが可能であり、更に駆動安定性にも優れた有機電界発光素子を実現することができる。
【００２３】
【発明の実施の形態】
以下に、本発明の実施の形態を詳細に説明する。
【００２４】
まず、前記一般式（Ｉ）で表される本発明の新規カルバゾール系化合物について説明する。
【００２５】
前記一般式（Ｉ）におけるカルバゾリル基は、−Ａ基および−Ｚ−Ｂ基以外に任意の置換基を有していても良く、置換基同士が結合して環を形成していても良い。該置換基としては、例えば一般式（Ｉ’）におけるＲ１〜Ｒ８、および一般式（Ｉ’’）におけるＲ１１〜Ｒ１８として後述する基が挙げられる。
【００２６】
Ａは任意の置換基であり、本発明の化合物の基本的性能を損なわない限り特に制限はないが、例えばアルキル基、置換基を有していても良い芳香族炭化水素基、置換基を有していても良い芳香族複素環基、ハロアルキル基、アラルキル基、アルキルスルホニル基、アリールスルホニル基、およびハロアルキルスルホニル基から選択された基が挙げられる。
【００２７】
Ａとしては、具体的にはメチル基、エチル基などの炭素数１〜６程度のアルキル基；置換基を有していても良い、フェニル基、ナフチル基等の炭素数６〜３０程度の芳香族炭化水素基；置換基を有していても良い、チエニル基、ピリジル基等の５または６員環の単環または２〜３縮合環からなる芳香族複素環基；トリフルオロメチル基、ペンタフルオロエチル基等の炭素数１〜６程度のハロアルキル基；ベンジル基、フェネチル基等の炭素数７〜３０程度のアラルキル基；メタンスルホニル基等の炭素数１〜６程度のアルキルスルホニル基；ｐ−トルエンスルホニル基等の炭素数６〜３０程度のアリールスルホニル基；トリフルオロメタンスルホニル基等の炭素数１〜６程度のハロアルキルスルホニル基等が挙げられる。
【００２８】
Ａの芳香族炭化水素基および芳香族複素環基が有しうる置換基としては、フッ素原子、塩素原子等のハロゲン原子；メチル基、エチル基等の炭素数１〜６程度のアルキル基；ビニル基、アリル基等の炭素数２〜６程度のアルケニル基；メトキシカルボニル基、エトキシカルボニル基等の炭素数２〜６程度のアルコキシカルボニル基；メトキシ基、エトキシ基等の炭素数１〜６程度のアルコキシ基；フェノキシ基、ナフチルオキシ基等の炭素数６〜３０程度のアリールオキシ基；ジメチルアミノ基、ジエチルアミノ基等の炭素数１〜６程度のアルキル鎖部分を有するジアルキルアミノ基；アセチル基、ピバロイル基等の炭素数２〜７程度のアシル基；トリフルオロメチル基等の炭素数１〜６程度のハロアルキル基；エチルカルバモイル基、ジメチルカルバモイル基等の炭素数２〜１０程度のカルバモイル基；ジエチルスルファモイル基等の炭素数１〜１０程度のスルファモイル基；メタンスルホニル基、ベンゼンスルホニル基等の炭素数１〜２０程度のスルホニル基；マレイミド基、フタルイミド基等の炭素数４〜２０程度のイミド基；ニトロ基；シアノ基などが挙げられる。
【００２９】
一般式（Ｉ）におけるＺは、２価の連結基を表し、本発明の化合物の性能を損なわない限り特に制限はないが、好ましくは、
−（Ｚ０）ｎ−
（式中、Ｚ０は２価の芳香族炭化水素基、２価の芳香族複素環基、−ＣＨ２−、−ＣＨ＝ＣＨ−、−Ｃ≡Ｃ−、−ＳｉＨ２−、−Ｏ−、−Ｓ−、−ＮＨ−、または−ＳＯ２−を表し、これらはいずれも置換基を有していても良い。ｎは１〜５の整数を表す。）で表される。なお、ｎが２以上である場合、１つのＺ基中に含まれる複数個のＺ０は同一であっても異なっていても良い。
【００３０】
Ｚ０が２価の芳香族炭化水素基である場合、例えば、フェニレン基、ナフチレン基、アントラセン環またはナフタセン環等由来の２価の基などの、５または６員環の単環または２〜４縮合環基が挙げられる。またＺ０が２価の芳香族複素環基である場合、例えばチオフェン環、フラン環、ピリジン環、ピリミジン環、キノリン環等由来の２価の基などの、５または６員環の単環または２〜４縮合環が挙げられる。
【００３１】
一般式（Ｉ）における連結基Ｚの例として、例えば以下に示す基が挙げられるが、これらに限定されるものではない。なお、下記連結基の例示構造式には殆ど置換基を記していないが、置換可能な部位には各々独立に、一般式（Ｉ’）におけるＲ１〜Ｒ８および一般式（Ｉ’’）におけるＲ１１〜Ｒ１８として後述するものと同様の置換基を有していても良い。また、これらの置換基は互いに結合して環を形成していても良い。さらに、構造式中に含まれるフェニレン基の多くはｐ−フェニレン基で表されているが、ｍ−フェニレン基またはｏ−フェニレン基であっても良い。
【００３２】
【化６】
2004217557.tif 000004
【００３３】
【化７】
2004217557.tif 000005
【００３４】
【化８】
2004217557.tif 000006
【００３５】
【化９】
2004217557.tif 000007
【００３６】
【化１０】
2004217557.tif 000008
【００３７】
合成がしやすく、また連結基の選択の幅（化合物設計の自由度）の点からは、連結基Ｚにおける、一般式（Ｉ）記載の３−カルバゾリル基および−Ｂ基への結合部分は、２価の芳香族炭化水素基または２価の芳香族複素環基であることが好ましい。
【００３８】
また、一般式（Ｉ）記載の３−カルバゾリル基および−Ｂ基に含まれる窒素原子の塩基性度を低下させる点からは、連結基Ｚは電子吸引性であることが好ましく、具体的には、
ａ）前記Ｚ０基として、２価の芳香族炭化水素基または−ＳＯ２−基を含む。ｂ）置換基として、ハロゲン原子、ハロアルキル基、シアノ基、ニトロ基、アシル基、カルバモイル基、スルファモイル基、イミド基、アルコキシカルボニル基およびアリールオキシカルボニル基から選択される基を少なくとも１個有する。
のうち、少なくとも一方を満たす基が挙げられる。ｂ）において、上記置換基を有するＺ０としては、２価の芳香族炭化水素基または２価の芳香族複素環基が好ましい。
【００３９】
前記Ｚ０が２価の芳香族炭化水素基、２価の芳香族複素環基、−ＣＨ２−、−ＣＨ＝ＣＨ−、−ＳｉＨ２−、または−ＮＨ−である場合に有しうる置換基としては、一般式（Ｉ’）におけるＲ１〜Ｒ８、および一般式（Ｉ’’）におけるＲ１１〜Ｒ１８として後述するものと同様の基が挙げられるが、更に下記式で表される基も挙げられる。
【００４０】
【化１１】
2004217557.tif 000009
【００４１】
（上記式中、Ａ０は任意の置換基を表す。また、フェニレン基および９−カルバゾリル基は任意の置換基を有していても良く、３−カルバゾリル基はＡ０以外にも任意の置換基を有していても良い。ｋ１およびｋ２は、各々独立に０または１を表す。）
【００４２】
前記一般式（Ｉ）で表される化合物は、少なくとも２個のカルバゾール骨格を含むが、連結基Ｚの置換基として上記基を有することにより、１化合物中に３個以上のカルバゾール骨格を有する化合物とすることもできる。本発明のカルバゾール系化合物に含まれるカルバゾール骨格は、２〜６個とすることが好ましく、２または３個とすることがより好ましい。７個以上の場合、溶剤への溶解性が低下する虞があり、合成が困難になったり、後述する有機電界発光素子の材料として使用する場合に、塗布法による層形成が困難になる可能性がある。また蒸着による成膜も困難になる虞がある。
【００４３】
Ａ０としては、例えば前記一般式（Ｉ）におけるＡと同様の基が挙げられる。またフェニレン基および９−カルバゾリル基が有しうる置換基、並びに３−カルバゾリル基がＡ０以外に有しうる置換基としては、一般式（Ｉ’）におけるＲ１〜Ｒ８、および一般式（Ｉ’’）におけるＲ１１〜Ｒ１８として後述する基と同様の基が挙げられる。
【００４４】
前記一般式（Ｉ）で表されるカルバゾール系化合物は、好ましくは下記一般式（Ｉ’）または（Ｉ’’）で表される。
【００４５】
【化１２】
2004217557.tif 000010
【００４６】
（式中、Ａ１〜Ａ３は各々独立に、アルキル基、置換基を有していても良い芳香族炭化水素基、置換基を有していても良い芳香族複素環基、ハロアルキル基、アラルキル基、アルキルスルホニル基、アリールスルホニル基、またはハロアルキルスルホニル基を表す。Ｒ１〜Ｒ８およびＲ１１〜Ｒ１８は各々独立に、水素原子、ハロゲン原子、アルキル基、アラルキル基、アルケニル基、シアノ基、アシル基、アルコキシカルボニル基、カルボキシル基、アリールオキシ基、アラルキルオキシ基、アルキルアミノ基、アラルキルアミノ基、ハロアルキル基、アルキルチオ基、アリールチオ基、アシルアミノ基、スルホンアミド基、カルバモイル基、スルファモイル基、スルファモイルアミド基、アリールオキシカルボニル基、スルホニル基、ヒドロキシル基、イミド基、スルホ基、ニトロ基、置換基を有していても良い芳香族炭化水素基、または置換基を有していても良い芳香族複素環基を表すか、或いはＲ１とＲ２、Ｒ３とＲ４、Ｒ５とＲ６、Ｒ７とＲ８、Ｒ１１とＲ１２、Ｒ１３とＲ１４、Ｒ１５とＲ１６、およびＲ１７とＲ１８は、それぞれ互いに結合して環を形成していても良い。Ｚ１およびＺ２は、それぞれ２価の連結基を示す。）
【００４７】
なお、前記一般式（Ｉ）で表される化合物の中でも、バンドギャップの広い化合物を得るためには、対称性の高い分子構造が好ましいと考えられ、その点からは前記一般式（Ｉ’）および（Ｉ’’）のうち、一般式（Ｉ’）で表される構造が好ましいと考えられる。また同様の観点から、連結基Ｚに関しても対称性の高い構造が好ましいと考えられる。
【００４８】
Ａ１〜Ａ３としては、各々独立に、具体的にはメチル基、エチル基などの炭素数１〜６程度のアルキル基；置換基を有していても良い、フェニル基、ナフチル基等の炭素数６〜３０程度の芳香族炭化水素基；置換基を有していても良い、チエニル基、ピリジル基等の５または６員環の単環または２〜３縮合環からなる芳香族複素環基；トリフルオロメチル基、ペンタフルオロエチル基等の炭素数１〜６程度のハロアルキル基；ベンジル基、フェネチル基等の炭素数７〜３０程度のアラルキル基；メタンスルホニル基等の炭素数１〜６程度のアルキルスルホニル基；ｐ−トルエンスルホニル基等の炭素数６〜３０程度のアリールスルホニル基；トリフルオロメタンスルホニル基等の炭素数１〜６程度のハロアルキルスルホニル基等が挙げられる。
【００４９】
Ａ１〜Ａ３の芳香族炭化水素基および芳香族複素環基が有しうる置換基としては、フッ素原子、塩素原子等のハロゲン原子；メチル基、エチル基等の炭素数１〜６程度のアルキル基；ビニル基、アリル基等の炭素数２〜６程度のアルケニル基；メトキシカルボニル基、エトキシカルボニル基等の炭素数２〜６程度のアルコキシカルボニル基；メトキシ基、エトキシ基等の炭素数１〜６程度のアルコキシ基；フェノキシ基、ナフチルオキシ基等の炭素数６〜３０程度のアリールオキシ基；ジメチルアミノ基、ジエチルアミノ基等の炭素数１〜６程度のアルキル鎖部分を有するジアルキルアミノ基；アセチル基、ピバロイル基等の炭素数２〜７程度のアシル基；トリフルオロメチル基等の炭素数１〜６程度のハロアルキル基；エチルカルバモイル基、ジメチルカルバモイル基等の炭素数２〜１０程度のカルバモイル基；ジエチルスルファモイル基等の炭素数１〜１０程度のスルファモイル基；メタンスルホニル基、ベンゼンスルホニル基等の炭素数１〜２０程度のスルホニル基；マレイミド基、フタルイミド基等の炭素数４〜２０程度のイミド基；ニトロ基；シアノ基などが挙げられる。
【００５０】
Ｒ１〜Ｒ８およびＲ１１〜Ｒ１８としては、具体的には水素原子；フッ素原子、塩素原子などのハロゲン原子；メチル基、エチル基等の炭素数１〜６程度のアルキル基；ベンジル基、フェネチル基等の炭素数７〜３０程度のアラルキル基；ビニル基、アリル基等の炭素数２〜６程度のアルケニル基；シアノ基；アセチル基等の炭素数２〜７程度のアシル基；カルボキシル基；メトキシカルボニル基、エトキシカルボニル基等の炭素数２〜６程度のアルコキシカルボニル基；フェノキシ基等の炭素数６〜３０程度のアリールオキシ基；ベンジルオキシ基等の炭素数７〜３０程度のアラルキルオキシ基；ジエチルアミノ基、ジイソプロピルアミノ基等の、炭素数１〜６程度のアルキル鎖部分を有するジアルキルアミノ基；ジベンジルアミノ基、ジフェネチルアミノ基等の、炭素数７〜３０程度のアラルキル基部分を有するジアラルキルアミノ基；トリフルオロメチル基等の、炭素数１〜６程度のハロアルキル基；メチルチオ基、ブチルチオ基等の炭素数１〜６程度のアルキルチオ基；フェニルチオ基等の炭素数６〜２０程度のアリールチオ基；アセチルアミノ基、プロピオニルアミノ基等の炭素数２〜２０程度のアシルアミノ基；ベンゼンスルホンアミド基、メタンスルホンアミド基等の炭素数１〜２０程度のスルホンアミド基；ジメチルカルバモイル基等の炭素数２〜２０程度のカルバモイル基；エチルスルファモイル基等の炭素数２〜２０程度のスルファモイル基；ジメチルスルファモイルアミド基等の炭素数２〜２０程度のスルファモイルアミド基；フェノキシカルボニル基等の炭素数７〜２０程度のアリールオキシカルボニル基；メタンスルホニル基、フェニルスルホニル基等の炭素数１〜２０程度のスルホニル基；ヒドロキシル基；フタルイミド基等の炭素数４〜２０程度のイミド基；スルホ基；ニトロ基；置換基を有していても良い、フェニル基、ナフチル基等の炭素数６〜３０程度の芳香族炭化水素基；置換基を有していても良いチエニル基、ピリジル基等の、５または６員環の単環または２〜３縮合環である芳香族複素環基が挙げられる。
【００５１】
Ｒ１〜Ｒ１８の前記芳香族炭化水素基および芳香族複素環基が有しうる置換基としては、前記一般式（Ｉ）における基Ａが有しうるものと同様の基が挙げられる。
【００５２】
なお、Ｒ１とＲ２、Ｒ３とＲ４、Ｒ５とＲ６、Ｒ７とＲ８、Ｒ１１とＲ１２、Ｒ１３とＲ１４、Ｒ１５とＲ１６、およびＲ１７とＲ１８は、それぞれ互いに結合し、ベンゼン環、シクロヘキサン環等の５〜７員環を形成していても良い。該５〜７員環は置換基を有していても良く、該置換基としてはＲ１〜Ｒ８およびＲ１１〜Ｒ１８として前述した基と同様のものが挙げられる。
【００５３】
Ｒ１〜Ｒ８およびＲ１１〜Ｒ１８として特に好ましいのは、水素原子、アルコキシカルボニル基、アリールオキシカルボニル基、アシル基、ハロアルキル基、ハロゲン原子、シアノ基、またはニトロ基である。
【００５４】
本発明における一般式（Ｉ）で表わされるカルバゾール系化合物の、好ましい具体例を以下に示すが、これらに限定するものではない。
【００５５】
【化１３】
2004217557.tif 000011
【００５６】
【化１４】
2004217557.tif 000012
【００５７】
【化１５】
2004217557.tif 000013
【００５８】
【化１６】
2004217557.tif 000014
【００５９】
【化１７】
2004217557.tif 000015
【００６０】
【化１８】
2004217557.tif 000016
【００６１】
本発明における一般式（Ｉ）、（Ｉ’）あるいは（Ｉ’’）で表わされるカルバゾール系化合物は、公知の方法により製造することができる。例えば、２，５−ビス（４−アミノフェニル）−１，３，４−オキサジアゾールをＳａｎｄｍｅｙｅｒ反応によりジヨード化する。他のジアミノ化合物からも同様にして誘導できる。一方、カルバゾールのＮ−アリール化の場合であれば、Ｕｌｌｍａｎｎ反応により行い、３位のモノブロモ化を行った後、リチオ化、ホウ素化を行い、ホウ酸誘導体を合成する。先のジヨード体とホウ酸誘導体をＳｕｚｕｋｉ−Ｍｉｙａｕｒａ反応によりカップリングを行うなどの種々の方法が採用される。
【００６２】
以下、本発明の有機電界発光素子について、図面を参照しながら説明する。
【００６３】
図１は本発明の実施の形態に係る有機電界発光素子の構造例を模式的に示す断面図であり、１は基板、２は陽極、４は正孔輸送層、５は発光層、６は正孔阻止層、８は陰極を各々表す。
【００６４】
基板１は有機電界発光素子の支持体となるものであり、石英やガラスの板、金属板や金属箔、プラスチックフィルムやシートなどが用いられる。特にガラス板や、ポリエステル、ポリメタクリレート、ポリカーボネート、ポリスルホンなどの透明な合成樹脂の板が好ましい。合成樹脂基板を使用する場合にはガスバリア性に留意する必要がある。基板のガスバリア性が小さすぎると、基板を通過した外気により有機電界発光素子が劣化することがあるので好ましくない。このため、合成樹脂基板の少なくとも片面に緻密なシリコン酸化膜等を設けてガスバリア性を確保する方法も好ましい方法の一つである。
【００６５】
基板１上には陽極２が設けられるが、陽極２は正孔輸送層４への正孔注入の役割を果たすものである。この陽極２は、通常、アルミニウム、金、銀、ニッケル、パラジウム、白金等の金属、インジウムおよび／またはスズの酸化物などの金属酸化物、ヨウ化銅などのハロゲン化金属、カーボンブラック、あるいは、ポリ（３−メチルチオフェン）、ポリピロール、ポリアニリン等の導電性高分子などにより構成される。陽極２の形成は通常、スパッタリング法、真空蒸着法などにより行われることが多い。また、銀などの金属微粒子、ヨウ化銅などの微粒子、カーボンブラック、導電性の金属酸化物微粒子、導電性高分子微粉末などを用いる場合には、適当なバインダー樹脂溶液に分散し、基板１上に塗布することにより陽極２を形成することもできる。さらに、導電性高分子を用いる場合には電解重合により直接基板１上に薄膜を形成したり、基板１上に導電性高分子を塗布して陽極２を形成することもできる（Ａｐｐｌ．Ｐｈｙｓ．Ｌｅｔｔ．，６０巻，２７１１頁，１９９２年）。
【００６６】
陽極２は異なる材料からなる層を積層して形成された積層構造であっても良い。
【００６７】
陽極２の厚みは、必要とする透明性により異なる。透明性が必要とされる場合は、可視光の透過率を、通常６０％以上、好ましくは８０％以上とすることが望ましく、この場合、陽極２の厚みは通常５ｎｍ以上、好ましくは１０ｎｍ以上であり、また通常１０００ｎｍ以下、好ましくは５００ｎｍ以下程度である。不透明で良い場合は陽極２は基板１と同一でも良い。
【００６８】
図１に示す構成の素子において、陽極２の上には正孔輸送層４が設けられる。正孔輸送層４の材料に要求される条件としては、陽極２からの正孔注入効率が高く、かつ、注入された正孔を効率良く輸送することができる材料であることが必要である。そのためには、イオン化ポテンシャルが小さく、可視光の光に対して透明性が高く、しかも正孔移動度が大きく、さらに安定性に優れ、トラップとなる不純物が製造時や使用時に発生しにくいことが要求される。また、発光層５に接するために発光層５からの発光を消光したり、発光層５との間でエキサイプレックスを形成して効率を低下させないことが求められる。上記の一般的要求以外に、車載表示用の応用を考えた場合、素子にはさらに耐熱性が要求される。従って、Ｔｇとして８５℃以上の値を有する材料が望ましい。
【００６９】
このような正孔輸送材料としては、例えば、４，４’−ビス［Ｎ−（１−ナフチル）−Ｎ−フェニルアミノ］ビフェニルで代表される２個以上の３級アミンを含み２個以上の縮合芳香族環が窒素原子に置換した芳香族ジアミン（特開平５−２３４６８１号公報）、４，４’，４”−トリス（１−ナフチルフェニルアミノ）トリフェニルアミン等のスターバースト構造を有する芳香族アミン化合物（Ｊ．  Ｌｕｍｉｎ．，  ７２−７４巻、９８５頁、１９９７年）、トリフェニルアミンの四量体から成る芳香族アミン化合物（Ｃｈｅｍ．  Ｃｏｍｍｕｎ．，  ２１７５頁、１９９６年）、２，２’，７，７’−テトラキス−（ジフェニルアミノ）−９，９’−スピロビフルオレン等のスピロ化合物（Ｓｙｎｔｈ．  Ｍｅｔａｌｓ，  ９１巻、２０９頁、１９９７年）等が挙げられる。これらの化合物は、単独で用いても良いし、必要に応じて複数種混合して用いても良い。
【００７０】
上記の化合物以外に、正孔輸送層４の材料として、ポリビニルカルバゾール、ポリビニルトリフェニルアミン（特開平７−５３９５３号公報）、テトラフェニルベンジジンを含有するポリアリーレンエーテルサルホン（Ｐｏｌｙｍ．  Ａｄｖ．  Ｔｅｃｈ．，  ７巻、３３頁、１９９６年）等の高分子材料が挙げられる。
【００７１】
正孔輸送層４は、スプレー法、印刷法、スピンコート法、ディップコート法、ダイコート法などの通常の塗布法や、インクジェット法、スクリーン印刷法など各種印刷法等の湿式成膜法や、真空蒸着法などの乾式成膜法で形成することができる。
【００７２】
正孔輸送層４を塗布法により形成する場合は、正孔輸送材料の１種または２種以上を、必要により正孔のトラップにならないバインダー樹脂や塗布性改良剤などの添加剤を添加し、適当な溶剤に溶解して塗布溶液を調製し、スピンコート法などの方法により陽極２上に塗布し、乾燥して正孔輸送層４を形成する。使用されるバインダー樹脂としては、ポリカーボネート、ポリアリレート、ポリエステル等が挙げられる。バインダー樹脂は添加量が多いと正孔移動度を低下させるので、少ない方が望ましく、通常、正孔輸送層４中の含有量で５０重量％以下が好ましい。
【００７３】
正孔輸送層４を真空蒸着法により形成する場合には、正孔輸送材料を真空容器内に設置されたルツボに入れ、真空容器内を適当な真空ポンプで１０−４Ｐａ程度にまで排気した後、ルツボを加熱して、正孔輸送材料を蒸発させ、ルツボと向かい合って置かれた、陽極２が形成された基板１上に正孔輸送層４を形成させる。
【００７４】
正孔輸送層４の膜厚は、通常５ｎｍ以上、好ましくは１０ｎｍ以上であり、また通常３００ｎｍ以下、好ましくは１００ｎｍ以下である。この様に薄い膜を一様に形成するためには、一般に真空蒸着法がよく用いられる。
【００７５】
図１に示す素子において、正孔輸送層４の上には発光層５が設けられる。発光層５は、電界を与えられた電極間において、陽極２から注入されて正孔輸送層４を移動する正孔と、陰極８から注入されて正孔阻止層６を移動する電子との再結合により励起されて強い発光を示す発光性化合物より形成される。
【００７６】
発光層５に用いられる発光性化合物としては、安定な薄膜形状を有し、固体状態で高い発光（蛍光または燐光）量子収率を示し、正孔および／または電子を効率良く輸送することができる化合物であることが必要である。さらに電気化学的かつ化学的に安定であり、トラップとなる不純物が製造時や使用時に発生しにくい化合物であることが要求される。
【００７７】
このような条件を満たし、蛍光を発する発光層を形成する材料としては、８−ヒドロキシキノリンのアルミニウム錯体などの金属錯体（特開昭５９−１９４３９３号公報）、１０−ヒドロキシベンゾ［ｈ］キノリンの金属錯体（特開平６−３２２３６２号公報）、ビススチリルベンゼン誘導体（特開平１−２４５０８７号公報、同２−２２２４８４号公報）、ビススチリルアリーレン誘導体（特開平２−２４７２７８号公報）、（２−ヒドロキシフェニル）ベンゾチアゾールの金属錯体（特開平８−３１５９８３号公報）、シロール誘導体等が挙げられる。これらの発光層材料は、通常は真空蒸着法により正孔輸送層４上に積層される。また、前述の正孔輸送層材料のうち、発光性を有する芳香族アミン系化合物も発光層材料として用いることができる。
【００７８】
素子の発光効率を向上させるとともに発光色を変える目的で、例えば、８−ヒドロキシキノリンのアルミニウム錯体をホスト材料として、クマリン等のレーザー用蛍光色素をドープすること（Ｊ．  Ａｐｐｌ．  Ｐｈｙｓ．，  ６５巻，  ３６１０頁，  １９８９年）等が行われている。このドーピング手法は、発光層５にも適用でき、ドープ用材料としては、クマリン以外にも各種の蛍光色素が使用できる。青色発光を与える蛍光色素としては、ペリレン、ピレン、アントラセン、クマリンおよびそれらの誘導体等が挙げられる。緑色蛍光色素としては、キナクリドン誘導体、クマリン誘導体等が挙げられる。黄色蛍光色素としては、ルブレン、ペリミドン誘導体等が挙げられる。赤色蛍光色素としては、ＤＣＭ系化合物、ベンゾピラン誘導体、ローダミン誘導体、ベンゾチオキサンテン誘導体、アザベンゾチオキサンテン等が挙げられる。
【００７９】
上記のドープ用蛍光色素以外にも、ホスト材料に応じて、レーザー研究，８巻，６９４頁，８０３頁，９５８頁（１９８０年）；同９巻，８５頁（１９８１年）、に列挙されている蛍光色素などが発光層用のドープ材料として使用することができる。
【００８０】
ホスト材料に対して上記蛍光色素がドープされる量は、１０−３重量％以上が好ましく、また１０重量％以下が好ましい。ドープ量が０．１重量％以下では素子の発光効率向上に寄与できない場合があり、３０重量％を超えると濃度消光が起き、発光効率の低下に至る可能性がある。
【００８１】
一方、燐光発光を示す発光層は、通常、燐光性ドーパントとホスト材料を含んで形成される。燐光性ドーパントとしては、例えば周期表７ないし１１族から選ばれる金属を含む有機金属錯体が挙げられ、該金属錯体のＴ１（最低励起三重項準位）より高いＴ１を有する電荷輸送性有機化合物をホスト材料として使用することが好ましい。
【００８２】
周期表７ないし１１族から選ばれる金属を含む燐光性有機金属錯体における、該金属として好ましくは、ルテニウム、ロジウム、パラジウム、銀、レニウム、オスミウム、イリジウム、白金、および金が挙げられる。これらの有機金属錯体として、好ましくは下記一般式（ＩＩＩ）または一般式（ＶＩ）で表される化合物が挙げられる。
ＭＬｍ−ｊＬ’ｊ                （ＩＩＩ）
（式中、Ｍは金属、ｍは該金属の価数を表す。ＬおよびＬ’は二座配位子を表す。ｊは０または１または２を表す。）
【００８３】
【化１９】
2004217557.tif 000017
【００８４】
（式中、Ｍ’は金属、Ｔは炭素または窒素を表す。
Ｔが窒素の場合はＲｃ、Ｒｄは無く、Ｔが炭素の場合はＲｃ、Ｒｄは水素原子、ハロゲン原子、アルキル基、アラルキル基、アルケニル基、シアノ基、アミノ基、アシル基、アルコキシカルボニル基、カルボキシル基、アルコキシ基、アルキルアミノ基、アラルキルアミノ基、ハロアルキル基、水酸基、アリールオキシ基、置換基を有していても良い芳香族炭化水素基または芳香族複素環基を表す。Ｒａ、Ｒｂは水素原子、ハロゲン原子、アルキル基、アラルキル基、アルケニル基、シアノ基、アミノ基、アシル基、アルコキシカルボニル基、カルボキシル基、アルコキシ基、アルキルアミノ基、アラルキルアミノ基、ハロアルキル基、水酸基、アリールオキシ基、置換基を有していても良い芳香族炭化水素基または芳香族複素環基を表し、互いに連結して環を形成しても良い。）
【００８５】
一般式（ＩＩＩ）中の二座配位子ＬおよびＬ’はそれぞれ以下の部分構造を有する配位子を示す。
【００８６】
【化２０】
2004217557.tif 000018
【００８７】
（環Ｑ１および環Ｑ１’は各々独立に、芳香族炭化水素基または芳香族複素環基を表し、置換基を有していても良い。環Ｑ２および環Ｑ２’は含窒素芳香族複素環基を表し、置換基を有していても良い。Ｒ’、Ｒ’’およびＲ’’’はそれぞれハロゲン原子、アルキル基、アルケニル基、アルコキシカルボニル基、メトキシ基、アルコキシ基、アリールオキシ基、ジアルキルアミノ基、ジアリールアミノ基、カルバゾリル基、アシル基、ハロアルキル基またはシアノ基を表す。）
【００８８】
一般式（ＩＩＩ）で表される化合物として、さらに好ましくは下記一般式（Ｖａ）、（Ｖｂ）（Ｖｃ）で表される化合物が挙げられる。
【００８９】
【化２１】
2004217557.tif 000019
【００９０】
（式中、Ｍ４は金属、ｍは該金属の価数を表す。環Ｑ１は置換基を有していても良い芳香族炭化水素基を表し、環Ｑ２は置換基を有していても良い含窒素芳香族複素環基を表す。）
【００９１】
【化２２】
2004217557.tif 000020
【００９２】
（式中、Ｍ５は金属、ｍは該金属の価数を表す。環Ｑ１は置換基を有していても良い芳香族炭化水素基または芳香族複素環基を表し、環Ｑ２は置換基を有していても良い含窒素芳香族複素環基を表す。）
【００９３】
【化２３】
2004217557.tif 000021
【００９４】
（式中、Ｍ６は金属、ｍは該金属の価数を表し、ｊは０または１または２を表す。環Ｑ１および環Ｑ１’は各々独立に、置換基を有していても良い芳香族炭化水素基または芳香族複素環基を表し、環Ｑ２および環Ｑ２’は各々独立に、置換基を有していても良い含窒素芳香族複素環基を表す。）
【００９５】
一般式（Ｖａ）、（Ｖｂ）、（Ｖｃ）で表される化合物の環Ｑ１および環Ｑ１’として、好ましくは、フェニル基、ビフェニル基、ナフチル基、アントリル基、チエニル基、フリル基、ベンゾチエニル基、ベンゾフリル基、ピリジル基、キノリル基、イソキノリル基、またはカルバゾリル基が挙げられる。
【００９６】
環Ｑ２および環Ｑ２’として、好ましくは、ピリジル基、ピリミジル基、ピラジル基、トリアジル基、ベンゾチアゾール基、ベンゾオキサゾール基、ベンゾイミダゾール基、キノリル基、イソキノリル基、キノキサリル基、またはフェナントリジル基が挙げられる。
【００９７】
一般式（Ｖａ）、（Ｖｂ）および（Ｖｃ）で表される化合物が有していても良い置換基としては、フッ素原子等のハロゲン原子；メチル基、エチル基等の炭素数１〜６のアルキル基；ビニル基等の炭素数２〜６のアルケニル基；メトキシカルボニル基、エトキシカルボニル基等の炭素数２〜６のアルコキシカルボニル基；メトキシ基、エトキシ基等の炭素数１〜６のアルコキシ基；フェニル基、ナフチル基などの芳香族炭化水素基；フェノキシ基、ベンジルオキシ基などのアリールオキシ基；ジメチルアミノ基、ジエチルアミノ基等のジアルキルアミノ基；ジフェニルアミノ基等のジアリールアミノ基；カルバゾリル基；アセチル基等のアシル基；トリフルオロメチル基等のハロアルキル基；シアノ基等が挙げられ、これらは互いに連結して環を形成しても良い。
【００９８】
なお、環Ｑ１が有する置換基と環Ｑ２が有する置換基が結合して、または環Ｑ１’が有する置換基と環Ｑ２’が有する置換基が結合して、一つの縮合環を形成しても良く、このような縮合環としては７，８−ベンゾキノリン基等が挙げられる。
【００９９】
環Ｑ１、環Ｑ１’、環Ｑ２および環Ｑ２’の置換基として、より好ましくはアルキル基、アルコキシ基、芳香族炭化水素基、シアノ基、ハロゲン原子、ハロアルキル基、ジアリールアミノ基、またはカルバゾリル基が挙げられる。
【０１００】
一般式（Ｖａ）、（Ｖｂ）および（Ｖｃ）におけるＭ４ないしＭ６として好ましくは、ルテニウム、ロジウム、パラジウム、銀、レニウム、オスミウム、イリジウム、白金または金が挙げられる。
【０１０１】
一般式（ＶＩ）におけるＭ’として好ましくは、ルテニウム、ロジウム、パラジウム、銀、レニウム、オスミウム、イリジウム、白金または金が挙げられ、特に好ましくは、白金、パラジウム等の２価の金属が挙げられる。
【０１０２】
前記一般式（ＩＩ）、（Ｖａ）、（Ｖｂ）および（Ｖｃ）で表される有機金属錯体の具体例を以下に示すが、下記の化合物に限定されるわけではない。
【０１０３】
【化２４】
2004217557.tif 000022
【０１０４】
【化２５】
2004217557.tif 000023
【０１０５】
前記一般式（ＶＩ）で表わされる有機金属錯体の具体例を以下に示すが、下記の化合物に限定されるわけではない（Ｍｅ：メチル基、Ｅｔ：エチル基）。
【０１０６】
【化２６】
2004217557.tif 000024
【０１０７】
燐光発光を示す発光層に使用されるホスト材料としては、蛍光発光を示す発光層に使用されるホスト材料として前述した材料の他に、４，４’−Ｎ，Ｎ’−ジカルバゾールビフェニルなどのカルバゾール誘導体（ＷＯ  ００／７０６５５号公報）、トリス（８−ヒドロキシキノリン）アルミニウム（ＵＳＰ  ６，３０３，２３８号公報）、２，２’，２’’−（１，３，５−ベンゼントリル）トリス［１−フェニル−１Ｈ−ベンズイミダゾール］（Ａｐｐｌ．  Ｐｈｙｓ．  Ｌｅｔｔ．，  ７８巻，  １６２２項，  ２００１）、ポリビニルカルバゾール（特開２００１−２５７０７６号公報）等が挙げられる。
【０１０８】
さらに本発明の有機電界発光素子における発光層５は、ホスト材料および燐光性ドーパントと共に、前述の蛍光色素を含有していても良い。
【０１０９】
発光層中にドーパントとして含有される有機金属錯体の量は、０．１重量％以上が好ましく、また３０重量％以下が好ましい。この量が０．１重量％以下では素子の発光効率向上に寄与できない場合があり、３０重量％を越えると有機金属錯体同士が２量体を形成する等の理由で濃度消光が起き、発光効率の低下に至る可能性がある。
【０１１０】
燐光発光を示す発光層における燐光性ドーパントの量は、従来の蛍光（１重項）を用いた素子において、発光層に含有される蛍光性色素（ドーパント）の量より、若干多い方が好ましい傾向がある。また燐光性ドーパントと共に蛍光色素が発光層中に含有される場合、該蛍光色素の量は、０．０５重量％以上が好ましく、０．０５重量％以上がより好ましい。また１０重量％以下が好ましく、２重量％以下がより好ましい。
【０１１１】
発光層５の膜厚は、通常３ｎｍ以上、好ましくは５ｎｍ以上であり、また通常２００ｎｍ以下、好ましくは１００ｎｍ以下である。
【０１１２】
発光層５も正孔輸送層４と同様の方法で形成することができる。上述の蛍光色素および／または燐光色素（燐光性ドーパント）を発光層５のホスト材料にドープする方法を以下に説明する。
【０１１３】
塗布法により発光層５を形成する場合は、前記発光層ホスト材料と、ドープ用色素、さらに必要により、電子のトラップや発光の消光剤とならないバインダー樹脂や、レベリング剤等の塗布性改良剤などの添加剤を添加し溶解した塗布溶液を調製し、スピンコート法などの方法により正孔輸送層４上に塗布し、乾燥して発光層５を形成する。使用するバインダー樹脂としては、ポリカーボネート、ポリアリレート、ポリエステル等が挙げられる。バインダー樹脂は添加量が多いと正孔／電子移動度を低下させるので、少ない方が望ましく、発光層５中の含有量で５０重量％以下が好ましい。
【０１１４】
真空蒸着法により発光層５を形成する場合には、前記ホスト材料を真空容器内に設置されたルツボに入れ、ドープする色素を別のルツボに入れ、真空容器内を適当な真空ポンプで１０−４Ｐａ程度にまで排気した後、各々のルツボを同時に加熱して蒸発させ、ルツボと向かい合って置かれた基板上に層を形成する。また、他の方法として、上記の材料を予め所定比で混合したものを同一のルツボを用いて蒸発させても良い。
【０１１５】
上記各ドーパントが発光層５中にドープされる場合、発光層５の膜厚方向において均一にドープされるが、膜厚方向において濃度分布があっても構わない。例えば、正孔輸送層４との界面近傍にのみドープしたり、逆に、正孔阻止層６との界面近傍にのみドープしても良い。
【０１１６】
上述の如く、発光層５も正孔輸送層４と同様の方法で形成することができるが、通常は真空蒸着法が用いられる。
【０１１７】
なお発光層５は、本発明の性能を損なわない範囲で上記以外の成分を含んでいても良い。
【０１１８】
図１に示す素子において、正孔阻止層６は発光層５の上に、発光層５の陰極８側の界面に接するように積層される。
【０１１９】
正孔阻止層６は、正孔輸送層４から移動してくる正孔を陰極８に到達するのを阻止する役割と、陰極８から注入された電子を効率良く発光層５の方向に輸送することができる化合物より形成されることが好ましい。正孔阻止層６を構成する材料に求められる物性としては、電子移動度が高く正孔移動度が低いことが必要とされる。正孔阻止層６は正孔と電子を発光層５内に閉じ込めて、発光効率を向上させる機能を有する。
【０１２０】
本発明の素子において、この正孔阻止層６は好ましくは一般式（Ｉ）で表される本発明のカルバゾール系化合物を用いて形成される。一般式（Ｉ）で表されるカルバゾール系化合物は正孔阻止層６中に、単独で用いても良いし、複数種併用しても良い。更に、本発明のカルバゾール系化合物の性能を損なわない範囲で、公知の正孔阻止機能を有する化合物を併用しても良い。
【０１２１】
本発明の素子において、正孔阻止層６のイオン化ポテンシャルは発光層５のイオン化ポテンシャル（発光層５がホスト材料とドーパントを含んでいる場合にはホスト材料のイオン化ポテンシャル）より０．１ｅＶ以上大きいことが好ましい。イオン化ポテンシャルは物質のＨＯＭＯ（最高被占分子軌道）レベルにある電子を真空準位に放出するのに必要なエネルギーで定義される。イオン化ポテンシャルは光電子分光法で直接定義されるか、電気化学的に測定した酸化電位を基準電極に対して補正しても求められる。後者の方法の場合、例えば飽和甘コウ電極（ＳＣＥ）を基準電極として用いたとき、
イオン化ポテンシャル＝酸化電位（ｖｓ．ＳＣＥ）＋４．３ｅＶ
で定義される（“Ｍｏｌｅｃｕｌａｒ  Ｓｅｍｉｃｏｎｄｕｃｔｏｒｓ”，Ｓｐｒｉｎｇｅｒ−Ｖｅｒｌａｇ，１９８５年、９８頁）。本発明では、上記式にて換算した値を採用した。
【０１２２】
さらに、本発明で用いられる正孔阻止層６の電子親和力（ＥＡ）は、発光層５の電子親和力（発光層５がホスト材料とドーパントを含んでいる場合にはホスト材料の電子親和力）と比較して同等以上であることが好ましい。電子親和力もイオン化ポテンシャルと同様に真空準位を基準として、真空準位にある電子が物質のＬＵＭＯ（最低空分子軌道）レベルに落ちて安定化するエネルギーで定義される。電子親和力は、上述のイオン化ポテンシャルから光学的バンドギャップを差し引いて求められるか、電気化学的な還元電位から下記の式で同様に求められる。
電子親和力＝還元電位（ｖｓ．ＳＣＥ）＋４．３ｅＶ
【０１２３】
従って、本発明で用いられる正孔阻止材料は、酸化電位と還元電位を用いて、
（正孔阻止材料の酸化電位）−（発光材料の酸化電位）≧０．１Ｖ
（正孔阻止材料の還元電位）≧（発光材料の還元電位）
と表現することもできる。
【０１２４】
さらに後述の電子輸送層７を有する素子の場合には、正孔阻止層６の電子親和力は電子輸送層７の電子親和力と比較して同等以下であることが好ましい。即ち、
（電子輸送材料の還元電位）≧（正孔阻止材料の還元電位）≧（発光材料の還元電位）
であることが好ましい。
【０１２５】
正孔阻止層６の膜厚は、通常０．３ｎｍ以上、好ましくは０．５ｎｍ以上であり、また、通常１００ｎｍ以下、好ましくは５０ｎｍ以下である。正孔阻止層６も正孔輸送層４と同様の方法で形成することができるが、通常は真空蒸着法が用いられる。
【０１２６】
陰極８は、正孔阻止層６を介して発光層５に電子を注入する役割を果たす。陰極８として用いられる材料は、前記陽極２に使用される材料を用いることが可能であるが、効率良く電子注入を行うには、仕事関数の低い金属が好ましく、スズ、マグネシウム、インジウム、カルシウム、アルミニウム、銀等の適当な金属またはそれらの合金が用いられる。具体例としては、マグネシウム−銀合金、マグネシウム−インジウム合金、アルミニウム−リチウム合金等の低仕事関数合金電極が挙げられる。陰極８の膜厚は通常、陽極２と同様である。
【０１２７】
さらに、陰極８と発光層５または電子輸送層７の界面にＬｉＦ、ＭｇＦ２、Ｌｉ２Ｏ等の極薄絶縁膜（０．１〜５ｎｍ）を挿入することも、素子の効率を向上させる有効な方法である（Ａｐｐｌ．  Ｐｈｙｓ．  Ｌｅｔｔ．，  ７０巻，１５２頁，１９９７年；特開平１０−７４５８６号公報；ＩＥＥＥ  Ｔｒａｎｓ．Ｅｌｅｃｔｒｏｎ．  Ｄｅｖｉｃｅｓ，４４巻，１２４５頁，１９９７年）。低仕事関数金属から成る陰極を保護する目的で、この上にさらに、仕事関数が高く大気に対して安定な金属層を積層することは素子の安定性を増す。この目的のために、アルミニウム、銀、銅、ニッケル、クロム、金、白金等の金属が使われる。
【０１２８】
素子の発光効率をさらに向上させることを目的として、図２および図３に示すように、正孔阻止層６と陰極８の間に電子輸送層７が設けられていても良い。電子輸送層７は、電界を与えられた電極間において陰極８から注入された電子を効率良く正孔阻止層６の方向に輸送することができる化合物より形成される。
【０１２９】
このような条件を満たす材料としては、８−ヒドロキシキノリンのアルミニウム錯体などの金属錯体（特開昭５９−１９４３９３号公報）、１０−ヒドロキシベンゾ［ｈ］キノリンの金属錯体、オキサジアゾール誘導体、ジスチリルビフェニル誘導体、シロール誘導体、３−または５−ヒドロキシフラボン金属錯体、ベンズオキサゾール金属錯体、ベンゾチアゾール金属錯体、トリスベンズイミダゾリルベンゼン（米国特許第  ５，６４５，９４８号）、キノキサリン化合物（特開平６−２０７１６９号公報）、フェナントロリン誘導体（特開平５−３３１４５９号公報）、２−ｔ−ブチル−９，１０−Ｎ，Ｎ’−ジシアノアントラキノンジイミン、ｎ型水素化非晶質炭化シリコン、ｎ型硫化亜鉛、ｎ型セレン化亜鉛などが挙げられる。
【０１３０】
電子輸送層７の膜厚は、通常５ｎｍ以上、好ましくは１０ｎｍ以上であり、また通常２００ｎｍ以下、好ましくは１００ｎｍ以下である。
【０１３１】
電子輸送層７は、正孔輸送層４と同様にして塗布法あるいは真空蒸着法により正孔阻止層６上に積層することにより形成されるが、通常は、真空蒸着法が用いられる。
【０１３２】
正孔注入の効率をさらに向上させ、かつ、有機層全体の陽極２への付着力を改善させる目的で、図３に示すように正孔輸送層４と陽極２との間に陽極バッファ層３を挿入することも行われている。陽極バッファ層３を挿入することで、初期の素子の駆動電圧が下がると同時に、素子を定電流で連続駆動した時の電圧上昇も抑制される効果がある。
【０１３３】
陽極バッファ層３に用いられる材料に要求される条件としては、陽極２とのコンタクトがよく均一な薄膜が形成でき、熱的に安定、すなわち、融点およびガラス転移温度が高く、融点としては３００℃以上、ガラス転移温度としては１００℃以上であることが好ましい。さらに、イオン化ポテンシャルが低く陽極からの正孔注入が容易なこと、正孔移動度が大きいことが挙げられる。
【０１３４】
この目的のために、これまでに銅フタロシアニン等のフタロシアニン化合物（特開昭６３−２９５６９５号公報）、ポリアニリン（Ａｐｐｌ．Ｐｈｙｓ．Ｌｅｔｔ．，  ６４巻、１２４５頁，１９９４年）、ポリチオフェン（Ｏｐｔｉｃａｌ  Ｍａｔｅｒｉａｌｓ，  ９巻、１２５頁、１９９８年）等の有機化合物や、スパッタ・カーボン膜（Ｓｙｎｔｈ．  Ｍｅｔ．，  ９１巻、７３頁、１９９７年）や、バナジウム酸化物、ルテニウム酸化物、モリブデン酸化物等の金属酸化物（Ｊ．  Ｐｈｙｓ．  Ｄ，  ２９巻、２７５０頁、１９９６年）が報告されている。
【０１３５】
また、正孔注入・輸送性の低分子有機化合物と電子受容性化合物を含有する層（特開平１１−２５１０６７号公報、特開２０００−１５９２２１号公報等に記載）や、芳香族アミノ基等を含有する非共役系高分子化合物に、必要に応じて電子受容性化合物をドープしてなる層（特開平１１−１３５２６２号公報、特開平１１−２８３７５０号公報、特開２０００−３６３９０号公報、特開２０００−１５０１６８号公報、特開平２００１−２２３０８４号公報、およびＷＯ９７／３３１９３号公報など）、またはポリチオフェン等の導電性ポリマーを含む層（特開平１０−９２５８４号公報）なども挙げられるが、これらに限定されるものではない。
【０１３６】
上記陽極バッファ層３の材料としては、低分子、高分子いずれの化合物を用いることも可能である。
【０１３７】
陽極バッファ層３も、正孔輸送層４と同様にして薄膜形成可能であるが、無機物を用いる場合には、さらにスパッタ法や電子ビーム蒸着法、プラズマＣＶＤ法により形成することもできる。
【０１３８】
以上の様にして形成される陽極バッファ層３の膜厚は、低分子化合物を用いて形成される場合、下限は通常３ｎｍ、好ましくは１０ｎｍ程度であり、上限は通常１００ｎｍ、好ましくは５０ｎｍ程度である。また高分子化合物を用いて形成される陽極バッファ層３の膜厚の下限は通常５ｎｍ、好ましくは１０ｎｍ程度であり、上限は通常１０００ｎｍ、好ましくは５００ｎｍ程度である。
【０１３９】
なお、図１とは逆の構造、すなわち、基板上に陰極８、正孔阻止層６、発光層５、正孔輸送層４、陽極２の順に積層することも可能であり、既述したように少なくとも一方が透明性の高い２枚の基板の間に本発明の有機電界発光素子を設けることも可能である。同様に、図２または図３に示した前記各層構成とは逆の順に積層することも可能である。
【０１４０】
本発明は、有機電界発光素子が、単一の素子、アレイ状に配置された構造からなる素子、陽極と陰極がＸ−Ｙマトリックス状に配置された構造のいずれにおいても適用することができる。
【０１４１】
本発明の有機電界発光素子によれば、好ましくは正孔阻止層に特定のカルバゾール系化合物を含有させることにより、色純度が良好で駆動安定性においても大きく改善された素子が得られる。特に、従来困難であった燐光発光素子や青色発光素子で安定性に優れた素子が得られることから、フルカラーあるいはマルチカラーのパネルへの応用において優れた性能を発揮できる。
【０１４２】
【実施例】
次に、合成例、実施例および試験例を挙げて本発明をより具体的に説明するが、本発明はその要旨を超えない限り、以下の実施例の記載に限定されるものではない。
【０１４３】
合成例１：９−トリルカルバゾールの合成
【化２７】
2004217557.tif 000025
【０１４４】
カルバゾール３ｇ、ヨードトルエン５．９ｇ、炭酸カリウム５ｇ、銅（ブロンズ）１．１ｇを、１８０℃で２４時間加熱、撹拌した。反応物をクロロホルムに溶かして、濾過し、濾液を食塩水で洗った後、クロロホルム層を濃縮した。得られた粗生成物をカラムクロマトグラフィーで精製し、目的物の白色固体４．２ｇを得た。
ＥＩ  ＭＳ  （Ｍ＋１）：  ２５８
【０１４５】
合成例２：３−ブロモ−９−トリルカルバゾールの合成
【化２８】
2004217557.tif 000026
【０１４６】
９−トリルカルバゾール４．１ｇのクロロホルム溶液（８０ｍＬ）にテトラブチルアンモニウムトリブロマイド７．６３ｇのクロロホルム溶液（８０ｍＬ）を室温下、３分で加えた後、反応溶液を室温でさらに５分間撹拌した。反応物を分液ロートに移し、飽和食塩水で洗った後、クロロホルム層を濃縮した。粗生成物をカラムクロマトグラフィーにより精製し、目的化合物を淡黄色固体で定量的に得た。
ＥＩ  ＭＳ（Ｍ＋１）：  ３３６
【０１４７】
合成例３：９−トリルカルバゾール−３−ホウ酸誘導体の合成
【化２９】
2004217557.tif 000027
【０１４８】
３−ブロモ−９−トリルカルバゾール３ｇを無水テトラヒドロフラン（３０ｍＬ）に溶かし、−７８℃に冷却した。この溶液にｎ−ＢｕＬｉヘキサン溶液（１．５６Ｍ、６．９ｍＬ）を滴下し、さらに−７８℃で１時間撹拌した。これにトリイソプロピルホウ酸（５．８ｍＬ）を−７８℃で一気に加え、１時間撹拌した後、室温に昇温し、更に１時間撹拌した。１Ｎ塩酸水溶液（５０ｍＬ）を加え、室温で１２時間撹拌し加水分解を行った。反応溶液中の有機溶媒を除いた後、サスペンション状の水層を炭酸ナトリウムで中和し、酢酸エチルで抽出した。有機層を飽和食塩水で洗った後、濃縮し、得られた固体をヘキサン懸洗し、次いで濾過することにより目的化合物の白色固体２ｇを得た。
【０１４９】
実施例１：本発明のカルバゾール系化合物の合成
【化３０】
2004217557.tif 000028
【０１５０】
ジブロモチオフェン０．３７ｇと、合成例３で得られたホウ酸誘導体１．１ｇを、１，４−ジオキサン２７ｍＬとエタノール１３ｍＬに溶解させた。この混合溶液に２Ｍ炭酸ナトリウム水溶液３．５ｍＬとテトラキストリフェニルホスフィンパラジウム（０）０．３５ｇを加えた後、１０時間還流した。反応後、反応溶液を濃縮し、クロロホルムで抽出し、有機層を飽和食塩水で洗った後、硫酸ナトリウムで乾燥した。さらに溶液を濃縮し、粗生成物をシリカゲルカラムで精製し、目的物０．８７ｇを得た。
ＥＩ  ＭＳ（Ｍ＋１）：  ５９５
１Ｈ  ＮＭＲ（ＣＤＣｌ３，δ）  ２．５６（ｓ，  ６Ｈ）  ７．２９−７．５１（ｍ，  １８Ｈ）  ７．７４（ｄ，  ２Ｈ）    ８．２２（ｄ，  ２Ｈ）  ８．２２（ｄ，  ２Ｈ）
【０１５１】
合成例４：９−（ｐ−ブロモフェニル）カルバゾールの合成
【化３１】
2004217557.tif 000029
【０１５２】
カルバゾール３．３ｇ、ブロモヨードベンゼン１０ｇ、炭酸カリウム５．５ｇ、銅（ブロンズ）１．３ｇにテトラグライム３ｍＬを加えて、１８０℃で２４時間加熱、撹拌した。反応物をクロロホルムに溶かして、濾過し、濾液を食塩水で洗った後、クロロホルム層を濃縮した。得られた粗生成物をカラムクロマトグラフィーで精製し、目的物の白色固体５．３ｇを得た。
ＥＩ  ＭＳ  （Ｍ＋１）：  ３２２
【０１５３】
実施例２：本発明のカルバゾール系化合物の合成
【化３２】
2004217557.tif 000030
【０１５４】
合成例４で得られたブロモ体１ｇと、合成例３で得られたホウ酸誘導体１．１３ｇを、１，４−ジオキサン２７ｍＬとエタノール１３ｍＬに溶解させた。この混合溶液に２Ｍ炭酸ナトリウム水溶液４．３ｍＬとテトラキストリフェニルホスフィンパラジウム（０）０．３５ｇを加えた後、１０時間還流した。反応後、反応溶液を濃縮し、クロロホルムで抽出し、有機層を飽和食塩水で洗った後、硫酸ナトリウムで乾燥した。溶液を濃縮し、粗生成物をシリカゲルカラムで精製し、目的物１．４ｇを得た。
ＥＩ  ＭＳ（Ｍ＋１）：  ４９９
１Ｈ  ＮＭＲ（ＣＤＣｌ３，δ）  ２．５２（ｓ，  ３Ｈ）  ７．２８−７．３７（ｍ，  ３Ｈ）  ７．４０−７．５４（ｍ，  １１Ｈ）  ７．６６（ｄ，  ２Ｈ）  ７．７４（ｄｄ，  １Ｈ）  ７．９４（ｄ，  ２Ｈ）  ８．１８（ｄ，  ２Ｈ）  ８．２２（ｄ，  １Ｈ）  ８．４６（ｄ，  １Ｈ）
【０１５５】
試験例１
実施例１および実施例２で得られたカルバゾール系化合物の酸化・還元電位を下記に示す条件で測定した。
参照電極：銀線（内部標準物質としてフェロセンを使用）
作用電極：グラッシーカーボン
対極：白金線
測定溶媒：０．１ｍｏｌ／Ｌ  過塩素酸テトラ（ノルマルブチル）アンモニウム  塩化メチレン溶液（アセトニトリル溶液）
掃引速度：１００ｍＶ／ｓｅｃ
試料濃度：１ｍｍｏｌ／Ｌ
【０１５６】
得られた電位を飽和甘コウ電極（ＳＣＥ）を基準電極として換算した結果を表１に示す。
【０１５７】
【表１】
2004217557.tif 000031
【０１５８】
なお、下記表２に一般的に使用されている発光層のホスト材料について、その酸化・還元電位を示す。
【０１５９】
【表２】
2004217557.tif 000032
【０１６０】
【化３３】
2004217557.tif 000033
【０１６１】
表１および表２記載の酸化・還元電位の値から、前記一般式（Ｉ）で表される本発明のカルバゾール系化合物には、一般的な発光層ホスト材料より０．１Ｖ以上高い酸化電位を有し（０．１ｅＶ以上高いイオン化ポテンシャルを有し）、かつ同等以上の還元電位を有するものが多いことがわかる。
【０１６２】
従って、この化合物を正孔阻止層の材料として用いることにより、陽極から注入され、発光層を通り抜けて移動してくる正孔が陰極に到達するのを阻止する役割と、陰極から注入された電子を効率良く発光層の方向に輸送する役割を充分に果たし、正孔と電子を発光層内に閉じこめて、発光効率を向上させることが可能であることがわかる。
【０１６３】
【発明の効果】
以上詳述した通り、本発明の新規カルバゾール系化合物によれば、これを好ましくは有機電界発光素子の正孔阻止層に用いることにより、任意に選定された発光材料からの発光のみを得ることにより色純度を高めることができ、さらには、発光効率、駆動安定性に優れた発光が得ることができる。特にこれまで困難であった青色（蛍光）発光素子の駆動安定性の改善が顕著である。
【０１６４】
従って、本発明による有機電界発光素子はフラットパネル・ディスプレイ（例えばＯＡコンピュータ用や壁掛けテレビ）、車載表示素子、携帯電話表示や面発光体としての特徴を生かした光源（例えば、複写機の光源、液晶ディスプレイや計器類のバックライト光源）、表示板、標識灯への応用が考えられ、その技術的価値は大きいものである。
【図面の簡単な説明】
【図１】本発明の有機電界発光素子の実施の形態の一例を示した模式的断面図である。
【図２】本発明の有機電界発光素子の実施の形態の別の例を示した模式的断面図である。
【図３】本発明の有機電界発光素子の実施の形態の別の例を示した模式的断面図である。
【符号の説明】
１  基板
２  陽極
３  陽極バッファ層
４  正孔輸送層
５  発光層
６  正孔阻止層
７  電子輸送層
８  陰極
【図１】
2004217557.tif 000038
【図２】
2004217557.tif 000039
【図３】
2004217557.tif 000040
【手続補正書】
【提出日】平成15年1月15日(2003.1.15)
【手続補正１】
【補正対象書類名】明細書
【補正対象項目名】００３４
【補正方法】変更
【補正の内容】
【００３４】
【化８】
2004217557.tif 000041